ПОЛИОЛЕФИНОВАЯ ПЛЕНКА С УЛУЧШЕННОЙ УДАРНОЙ ПРОЧНОСТЬЮ

3
21
5
1. Пленка, содержащая полиэтиленовый сополимер, полученный с применением восстановленного хромоксидного катализатора, этиленовых мономеров и сомономера, выбранного из 1-бутена или 1-гексена, при этом указанный полиэтиленовый сополимер получают при мольном отношении в газовой фазе сомономера к этиленовому мономеру в диапазоне от примерно 0,012 до примерно 0,04, с получением полиэтиленового сополимера с плотностью в диапазоне от примерно 0,9350 до примерно 0,950 г/см и I/I в диапазоне от примерно 18,0 до примерно 30,0, при этом полиэтиленовый сополимер, полученный с применением восстановленного хромоксидного катализатора, обеспечивает улучшение прочности пленки на ударную прочность (г/мкм) от 17 процентов до 56 процентов по сравнению с пленкой полиэтиленового сополимера, полученного с применением силилхроматного катализатора вместо восстановленного хромоксидного катализатора.
5
2. Пленка по п. 1, отличающаяся тем, что индекс расплава (I) указанного полиэтиленового сополимера составляет от примерно 0,4 до примерно 1,0 г/10 мин.
21
3. Пленка по п. 1, отличающаяся тем, что индекс текучести (I) указанного полиэтиленового сополимера составляет от примерно 5,0 до примерно 25,0 г/10 мин.
21
5
4. Пленка по п. 1, отличающаяся тем, что восстановленный хромоксидный катализатор восстановлен с помощью диэтилалюминий этоксида (DEAlE); или отличающаяся тем, что полиэтиленовый сополимер имеет I/I от примерно 18,0 до примерно 28,0; или отличающаяся тем, что Mw/Mn указанного полиэтиленового сополимера составляет от примерно 6,0 до примерно 50,0; или отличающаяся тем, что Mw указанного полиэтиленового сополимера составляет ≥ примерно 100000 г/моль.
5. Пленка по п. 1, отличающаяся тем, что ударная прочность указанной пленки составляет от примерно 10,0 до примерно 20,0 г/мкм; или отличающаяся тем, что разрыв по Элмендорфу в поперечном направлении (TD) указанной пленки составляет от примерно 2,4 г/мкм до примерно 15,0 г/мкм; или отличающаяся тем, что разрыв по Элмендорфу в продольном направлении (MD) указанной пленки составляет от примерно 0,6 г/мкм до примерно 5,0 г/мкм; или отличающаяся тем, что 2% секущий модуль указанной пленки составляет от примерно 600 МПа до примерно 1400 МПа.
6. Пленка по п. 1 с толщиной от 5,0 до 75,0 мкм.
7. Способ получения пленки с улучшенной ударной прочностью, включающий
3
21
5
обеспечение полиэтиленового сополимера, полученного с применением восстановленного хромоксидного катализатора, этиленовых мономеров и сомономера, выбранного из 1-бутена или 1-гексена, при этом мольное отношение в газовой фазе сомономера к этиленовому мономеру составляет от примерно 0,012 до примерно 0,04 с получением полиэтиленового сополимера с плотностью в диапазоне от примерно 0,935 до примерно 0,950 г/см и I/I в диапазоне от примерно 18 до примерно 30; и
превращение полиэтилена в пленку; при этом полиэтиленовый сополимер, полученный с применением восстановленного хромоксидного катализатора, обеспечивает улучшение ударной прочности пленки (г/мкм) от 17 процентов до 56 процентов по сравнению с пленкой полиэтиленового сополимера, полученного с применением силилхроматного катализатора вместо восстановленного хромоксидного катализатора.
5
8. Способ по п. 7, отличающийся тем, что индекс расплава (I) указанного полиэтиленового сополимера составляет от примерно 0,4 до примерно 1,0 г/10 мин.
21
9. Способ по п. 7, отличающийся тем, что индекс текучести (I) указанного полиэтиленового сополимера составляет от примерно 5,0 до примерно 25,0 г/10 мин.
21
5
10. Способ по п. 8, отличающийся тем, что полиэтиленовый сополимер имеет I/I от примерно 18,0 до примерно 28,0; или отличающийся тем, что Mw указанного полиэтиленового сополимера составляет ≥ примерно 100000 г/моль; или отличающийся тем, что Mw/Mn указанного полиэтиленового сополимера составляет от примерно 6,0 до примерно 50,0; или отличающийся тем, что ударная прочность указанной пленки составляет от примерно 10,0 до примерно 20,0 г/мкм; или отличающийся тем, что разрыв по Элмендорфу в поперечном направлении (TD) указанной пленки составляет от примерно 2,4 г/мкм до примерно 15,0 г/мкм; или отличающийся тем, что разрыв по Элмендорфу в продольном направлении (MD) указанной пленки составляет от примерно 0,6 г/мкм до примерно 5,0 г/мкм; или отличающийся тем, что 2% секущий модуль указанной пленки составляет от примерно 600 МПа до примерно 1400 МПа.